(57)【要約】【課題】本考案は、防汚効果が極めて高く、難燃性材料として利用できる床仕上げのための床材構造を提供するものである。【解決手段】本考案は、難燃性を備える床材構造であり、合成ゴムや天然ゴムからなる基材層１と、下塗りのための珪酸ナトリウムの主成分とする下塗り層２と、該下塗り層２の表面に成形され、アクリル、ウレタン等の中間層３と、さらに表面側に上塗りであるガラスコーティング材からなる表面層４の四層からなる床材構造である。【選択図】図１
0003174309.tif 000002
【実用新案登録請求の範囲】
【請求項１】
難燃性を備える床材構造であり、合成ゴムや天然ゴムからなる基材層１と、該基材層１の表面に形成されるとともに、下塗りのための珪酸ナトリウムの主成分とする下塗り層２と、該下塗り層２の表面に成形され、アクリル、ウレタン等の中間層３と、さらに表面側に上塗りであるガラスコーティング材からなる表面層４の四層からなることを特徴とする床材構造。
【考案の詳細な説明】
【技術分野】
【０００１】    本考案は、工場のフォークリフトが行き交う床の仕上げ剤、公共の乗り物の床仕上げ剤の床材構造に関するものであり、防滑性能が極めて高く、油汚れなどが簡単に取れ、傷が付き難く、靴底のゴム跡などが簡単に取れ、フォークリフト等のタイヤ痕が付き難く、取れ易くかつ難燃性を有する床材構造を提供するものである。【０００２】  本考案は、難燃性等を有する床材構造を提供するものであり、さらに詳しくは床材の防火表面仕上げ床材構造であり、合成ゴムや天然ゴムからなる基材層１と、下塗りのための珪酸ナトリウムの主成分とする下塗り層２と、該下塗り層２の表面に成形され、中間層３と、さらに表面側に上塗りであるガラスコーティング材からなる表面層４の四層からなることを特徴とする床材構造を提供するものである。【０００３】  また、また、実用新案登録第３１６７６２１号として、床材の防火仕上げ構造として提案している。この考案は、合成ゴムや天然ゴムなどから成る床基板層と、該床基板層の上面に形成された珪酸ナトリウムからなる基材層と、さらに該基材層の上面にテトラエトキシシラン及びエチルポリシリケートを少なくとも含有する仕上げ面層との三層からなるものであり、目的とする効果が期待できるものであるが、さらに進んだ防火性能も公共の床材、特に公共の乗り物の床材として、安全・安心確保のため必要とされている。
【背景技術】
【０００４】  従来、床仕上げ剤としてウレタンコーティング剤やシリコンコーティング剤が知られているが、公共の乗り物等では、防火性能が必要とされているが、満足なものが実現しているとは、言い難い状況である。
これらを解決するために光硬化性コーティング組成物として特開平０７−０６２２６６（特許文献１）が提案されているが、工場などの室内使用が想定されていないため、上記の解決には至っていない。また、摩耗表面の仕上げ剤の発明が特開平０５−１４８４５３として、酸加水分解のケイ酸塩を酸加水分解のシリコン・カップリング剤、エポキシ単量体、光開始剤およびシリコン油界面活性剤と混合して塗料組成物を生成し、乾燥してアルコール／水溶液を除去して、紫外線で硬化するもの（特許文献２）が提案されているが、痕跡の付着の簡易な除去についての言及がない。【０００５】  また、防火性能を有する床材として、特開２００９−１９０８７（特許文献３）が提案され、  軽量性および通気性を有する板状構造体からなる、優れた難燃性と断熱性を合わせ持つ難燃板を提供するものであり、熱可塑性樹脂が実質的に一体となってなる難燃板であって、前記難燃板の内部には、前記難燃板の面方向に長い扁平形状をなす多数の空隙が均一に分布しており、該空隙は前記難燃板内部の任意の位置で厚さ方向に沿って１ｃｍあたり５０〜７００個分布しており、かつ前記難燃板の両方の主面に連通しており、前記空隙の少なくとも一部は内部に難燃剤を分散していることでなる難燃剤分散層を形成しており、前記難燃剤分散層が前記難燃板の少なくとも一方の主面を含む難燃板であり、軽量性および通気性の点ですぐれたものが提案されているが、極難燃性にはなっていない。これらに鑑み案出されたものが実用新案登録第３１６７６２１号（特許文献４）であり、効果が期待できるものとなっている。【０００６】
【特許文献１】特開平０７−０６２２６６号公報
【特許文献２】特開平０５−１４８４５３号公報
【特許文献３】特開２００９−１９０８７号公報
【特許文献４】実用新案登録第３１６７６２１号公報
【考案の開示】
【考案が解決しようとする課題】
【０００７】  本考案は、従来の問題点に鑑み案出されたものであり、構造が簡単で安価で防汚効果が極めて高く、かつ防火性能（難燃性）の優れた床材構造を提供するものである。
公共の乗り物の床材構造とその工法に関する物で、可燃性等の床材に難燃性を付加した床仕上げ剤を提供するものである。
現在、公共の乗り物の床などに、天然ゴム・合成ゴム（天然合成ゴムとも言う）等が使われている。
社団法人日本鉄道車両機械技術協会が定める、燃焼性判定基準の区分として、不燃・極難燃・難燃・緩燃性・可燃性等がある。
床材が、可燃性・緩燃性の場合は火災等に於ける安全性に欠ける。この問題を解決するために以下の床材構造と工法により、床材に難燃性以上の機能を持たせる事が可能になる。
【課題を解決するための手段】
【０００８】  本考案は、難燃性を有する床材構造であり、テトラエトキシシラン及びエチルポリシリケートを少なくとも含有す有機・無機コーティング剤であり、塗布する基材の最上面が合成ゴムまたは天然ゴムなどの塩化ビニル樹脂からなり、該最上面に、床材の仕上げ面として床仕上げ剤を備えている。合成ゴムやエポキシ樹脂系の塗り床やウレタン樹脂系の塗り床の仕上げ剤として使用するものであり、溶剤系・無溶剤系（水性を含む）のものの仕上げ剤としても利用できるものである。
元々燃えやすい床材（天然ゴム・合成ゴム・塩ビ・リノリューム等）の保護・燃焼抑制に寄与するもので、施工後は、燃焼抑制・防キズ・防滑・防汚・紫外線による床材の劣化防止が期待できるものである。
【考案を実施するための形態】
【０００９】  以下に本考案の実施例を説明する。本考案の床材構造は、合成ゴムまたは天然ゴムの基材を有する。この基材表面に形成される下塗り層は珪酸ナトリウムに特殊材料を規定量混ぜ、充分に撹拌したものを、ローラー・刷毛・モップ・スプレー等にて１ｍ２あたり、４０〜６００ｇ塗布する。必要に応じ１〜３回に分けて塗る。ここで特殊材料とは、珪酸ナトリウム（酸化ナトリウム９〜１０％、二酸化珪素２５〜３５％）に、アクリル、ウレタン、シリコン、エポキシ樹脂等のいずれかを１〜３０％（重量比）混ぜたものである。
この混合比率は適宜調整して使用するものである。これにより下塗り層が形成される。
【００１０】  次に中間層を形成するが、上記下塗り層の表面に中塗りとなるものであり、中間層としてアクリル、ウレタン、シリコン、エポキシ樹脂等のいずれかにより形成したものである。
中間層を形成した後、上塗りである表面層を形成するが、該表面層はガラスコーティング材をローラー・刷毛・モップ・スプレー等で塗布するものであり、１ｍ２あたり、９〜５０ｇ塗布する。これらにより床材構造が完成するものである。表面層形成後、１０時間経過後より歩行可能となるものである。
【００１１】  本考案の床材構造をなす各層の機能について説明する。
下塗り層に含まれる珪酸ナトリウムにより、曲げを生じ難くなり、中間層により、珪酸ナトリウムの水分が一気に蒸発する事を抑制したり、また水等の水分が触れても良いようにしたものである。
中間層は、歩行時にすべる（水に濡れると更に滑りやすくなる）が、上塗り剤のガラスコーティングを塗布する事により、防滑性能を出している。
中間層は、堅さが無いが、上塗りのガラスコーティング材を塗布する事により、経年劣化によるキズ、コスレによる剥がれ等を予防している。
中間層の特殊材料は紫外線により劣化をするが、上塗りのガラスコーティング材は紫外線抑制効果がある為、このコーティングシステムの長期使用に寄与している。
【００１２】  本考案の床材構造の構成方法について説明する。
図１は本考案の床材構造を示す断面図であり、床材の防火表面仕上げ床材構造Ａであり、基材層１は合成ゴムや天然ゴムからなり、その厚さは２．５ｍｍであり、下塗りのための珪酸ナトリウムの主成分とする下塗り層２と、該下塗り層２の表面側には中塗りの中間層３を、さらに表面側に上塗りであるガラスコーティング材からなる表面層４としての四層からなる床材構造Ａが形成される。
【００１３】  表面層４は、固形分が２５％以上の有機・無機ハイブリッドコーティング剤であり、テトラエトキシシラン及びエチルポリシリケートが２７％以上であり、残りが３−メトキシ−３−メチル−１−ブタノールから構成されるものである。
この表面層４を形成する構成剤は、換気の良い場所で保管することが望ましく、必要に応じて施錠して保管することが望ましい。
【００１４】  本考案を図面に従って説明すると、図１は、床材の防火仕上げのための床材構造Ａを示す断面図であり、基材層１は合成ゴムや天然ゴムからなる基材層と、下塗りのための珪酸ナトリウムの主成分とする下塗り層２と、該下塗り層２の表面に成形され、中間層３と、さらに表面側に上塗りであるガラスコーティング材からなる表面層４の四層からなる床材構造Ａである。
【００１５】  図２は、燃焼試験を行う際に使用する支持台を示す斜視図である。
図３は、床材構造Ａの表面側からの斜視図である。図４は４５度の角度に傾斜した支持部分に表面側を下面にしてアルコールランプのとの点火部先端との距離が２５．４ｍｍとなるように設置するものである。やや白濁部分が見られるものの大きな変化はない。また、図４に示されたように点火後１分３０秒後の状態を示す斜視図であり、温度２１℃、湿度７２％、アルコール燃焼時間１分３０秒での試験環境の下での試験結果を示すものであり、炭化が縁まで達しておらず、９０ｍｍの長さで炭化していることが分かる。また表面的変形も上記炭化部分のみであり、残炎はなく難燃性であることが分かる。
【００１６】  自己消火性を基材に付与する為、アルコールランプからの火は即座に消える。表面は、膨れ上がったガラス質被覆膜をピンセットにて破くと中は空洞になっており、燃焼中は、仕上げ面層と樹脂機材層がバリヤーになって基材に熱を伝えにくく、又、炎をブロックしていた事が解る。さらに防炎膜を削り落してみると、床材は表面的変形があるもののほとんど燃えていない。燃焼部分を水にて洗浄すると基材がほとんど燃焼していないのが解り、社団法人日本鉄道車両機械技術協会が定める、燃焼性判定基準の区分として、難燃以上の難燃性を有することとなる。
【考案の効果】
【００１７】  本考案の床材構造は、従来欠点である下塗りの主材料である珪酸ナトリウムが水に弱い（融ける）ことや、床材を曲げると割れが生じることや、経年、珪酸ナトリウム中の水分が蒸発し、徐々にひび割れが生じる等が一切なく防滑性が優れており、油汚れが簡単に除去できるばかりでなく、傷がつきにくく靴底のゴム跡などが付着した場合も簡単に取れるものであり、燃焼性判定基準の区分として、難燃性を有する実用価値大なるものである。尚、本考案の実施例の説明として床材について説明したが同様の機能を必要とする照明用カバーの内外の表面や、壁材、建具等の建材や住宅設備等に利用することも可能である。
【図面の簡単な説明】
【００１８】
【図１】本考案の床材構造を示す断面図である。
【図２】本考案の燃焼試験に使用する支持台の斜視図である。
【図３】本考案の燃焼試験前の斜視図である。
【図４】本考案の燃焼試験後の状態を示す斜視図である。
【符号の説明】
【００１９】Ａ  床材構造
１  基材層
２  下塗り層
３  樹脂層
４  表面層
【図１】
0003174309.tif 000003
【図２】
0003174309.tif 000004
【図３】
0003174309.tif 000005
【図４】
0003174309.tif 000006